(57)【特許請求の範囲】
【請求項１】
コンクリート構造物に、補修剤が導入される開口部と前記コンクリート構造物を形成する材料が露出する内壁面とを有する管路を形成し、その後前記内壁面の表面に表面処理により形成された、前記補修剤と水分とを遮断する水分遮断領域を有する中空路を形成しておき、
前記開口部から前記中空路内に前記補修剤を導入して前記コンクリート構造物に形成されたひび割れに前記補修剤を圧入することを特徴とするコンクリート構造物のひび割れ補修方法。
【請求項２】
前記補修剤がひび割れに圧入された後に前記補修剤を前記中空路内から排出することを特徴とする請求項１に記載のコンクリート構造物のひび割れ補修方法。
【請求項３】
前記水分遮断領域は、常温で硬化する一液湿気硬化型エポキシ樹脂、及び表面含浸材よりなる群から選択される少なくとも１種の表面処理剤で形成されることを特徴とする請求項１又は２に記載のコンクリート構造物のひび割れ補修方法。
【請求項４】
前記補修剤は、常温で硬化する一液湿気硬化型エポキシ樹脂であることを特徴とする請求項１〜３のいずれか一項に記載のコンクリート構造物のひび割れ補修方法。
【請求項５】
前記補修剤は粘度の異なる第１補修剤と第２補修剤とを有し、前記第１補修剤と前記第２補修剤とをそれぞれ経路の異なる中空路に導入することを特徴とする請求項１〜４のいずれか一項に記載のコンクリート構造物のひび割れ補修方法。
【請求項６】
補修剤が導入される開口部とコンクリート構造物を形成する材料が露出する内壁面とを有する管路における前記内壁面の表面に、表面処理により前記補修剤と水分とを遮断する水分遮断領域を形成することにより得られた中空路を備え、
前記水分遮断領域は、前記内壁面の表面からコンクリートの内部に向かって広がる領域を有することを特徴とするコンクリート構造物。
【請求項７】
前記水分遮断領域は、常温で硬化する一液湿気硬化型エポキシ樹脂、及び表面含浸材よりなる群から選択される少なくとも１種の表面処理剤で形成されることを特徴とする請求項６に記載のコンクリート構造物。
【発明の詳細な説明】
【技術分野】
【０００１】
この発明は、コンクリート構造物及びコンクリート構造物のひび割れ補修方法に関する。
【背景技術】
【０００２】
現在用いられている大半の構造物にコンクリートが用いられており、適切な配慮の下に工事がなされている。しかし、コンクリートはその材料強度を超える過度の引張応力、セメントの水和反応に伴う温度応力及び収縮に伴う引張応力によりひび割れが発生し、その完全な防止は非常に困難である。ひび割れはコンクリートの強度低下や気密性の低下等の直接的な劣化だけでなく、僅かなひび割れであっても空気中の炭酸ガスや酸性雨、あるいは塩分等が躯体に入り込み易くなることで、中性化や塩害等による劣化を促進し、鉄筋の錆を誘発することで早期劣化の原因となる。ひび割れによるコンクリートの早期劣化は、構造物の耐久性、安全性を低下させ、構造物の耐用年数を短いものにしてしまう。
【０００３】
そのため、コンクリート構造物に対して定期的な検査をしてひび割れを補修する必要がある。ひび割れ検査としては、コンクリート構造物の表面に現れているひび割れを目視により確認し、そのひび割れをコンクリート構造物の外部から直接に補修する方法がある。しかし、このような方法によるとコンクリート構造物の内部に発生しているひび割れを検出して補修することができない。また、ひび割れ検査のほとんどが人の手に頼っているのが現状であり、また検査は目視に頼るものが多く、検査の信頼性は確実とはいえない。また、核廃棄物処理施設や原子力発電所の壁面等は、施設の使用期間中には補修作業はおろか検査すらできない場合がある。
【０００４】
特許文献１には、「補修剤を内部に保持する補修剤保持体を、施工時に硬化前にコンクリートに混合しておくことを特徴とするコンクリート構造物のひび割れ補修方法。」（請求項１参照。）が記載されている。この発明によると「コンクリート構造物にひび割れが発生した際に、補修剤保持体が破損したり殻が破けたりすることにより、内部から補修剤が流れ出し、毛細張力によって微細なひび割れに充填され、自己修復される。」（段落番号０００５参照。）と記載されている。
【０００５】
特許文献２には、コンクリート躯体の内部のひびや亀裂などの割れの検出や補修を行うための管路を形成する方法について記載されている。
【先行技術文献】
【特許文献】
【０００６】
【特許文献１】特開２０００−１４５１５８号公報
【特許文献２】特開２００５−６８８７７号公報
【発明の概要】
【発明が解決しようとする課題】
【０００７】
この発明は、ひび割れが発生した場所を特定しなくても、コンクリート構造物の表面及び内部に発生したひび割れを補修することのできるコンクリート構造物及びコンクリート構造物のひび割れ補修方法を提供することを課題とする。
【課題を解決するための手段】
【０００８】
前記課題を解決するための手段として、
（１）コンクリート構造物に、補修剤が導入される開口部と前記コンクリート構造物を形成する材料が露出する内壁面とを有する管路を形成し、その後前記内壁面の表面に表面処理により形成された、前記補修剤と水分とを遮断する水分遮断領域を有する中空路を形成しておき、
前記開口部から前記中空路内に前記補修剤を導入して前記コンクリート構造物に形成されたひび割れに前記補修剤を圧入することを特徴とするコンクリート構造物のひび割れ補修方法であり、
【０００９】
前記（１）の好ましい態様は、
（２）  前記補修剤がひび割れに圧入された後に前記補修剤を前記中空路内から排出し、
（３）  前記水分遮断領域は、常温で硬化する一液湿気硬化型エポキシ樹脂、及び表面含浸材よりなる群から選択される少なくとも１種の表面処理剤で形成され、
（４）  前記補修剤は、常温で硬化する一液湿気硬化型エポキシ樹脂であり、
（５）  前記補修剤は粘度の異なる第１補修剤と第２補修剤とを有し、前記第１補修剤と前記第２補修剤とをそれぞれ経路の異なる中空路に導入することを特徴とするコンクリート構造物のひび割れ補修方法である。
【００１０】
前記他の課題を解決するための手段として、
（６）補修剤が導入される開口部とコンクリート構造物を形成する材料が露出する内壁面とを有する管路における前記内壁面の表面に、表面処理により前記補修剤と水分とを遮断する水分遮断領域を形成することにより得られた中空路を備え、
前記水分遮断領域は、前記内壁面の表面からコンクリートの内部に向かって広がる領域を有することを特徴とするコンクリート構造物である。
【００１１】
前記（６）の好ましい態様は、
（７）前記水分遮断領域は、常温で硬化する一液湿気硬化型エポキシ樹脂、及び表面含浸材よりなる群から選択される少なくとも１種の表面処理剤で形成されることを特徴とする。
【発明の効果】
【００１２】
この発明のコンクリート構造物及びそのひび割れ補修方法によると、コンクリート構造物に形成されている中空路に補修剤を導入するだけで、コンクリート構造物の表面及び内部に形成されるひび割れを補修することができるので、ひび割れ検査をする必要がない。したがって、ひび割れ検査の手間とコストを削減することができる。また、見逃し易い細かいひび割れも補修することができる。
【００１３】
また、この発明のコンクリート構造物及びそのひび割れ補修方法によると、コンクリート構造物に中空路が配置されているので、ひび割れ発生場所から離れた場所にある中空路の開口部から補修剤を導入してひび割れに圧入することができる。したがって、ひび割れ検査や補修が困難な場所においても離れた場所から安全にひび割れを補修することができる。
【００１４】
さらに、このコンクリート構造物は、コンクリート構造物を形成する材料が露出する内壁面と前記内壁面の表面に表面処理により形成される、補修剤と水分とを遮断する水分遮断領域とを備えた中空路を有するので、補修剤を中空路内に長期間にわたって保持しても硬化しない。したがって、コンクリート構造物にひび割れが発生する前に中空路に補修剤を導入しておけば、ひび割れが発生した際に中空路内の補修剤が自動的にひび割れに圧入されるので、コンクリート構造物に発生したひび割れが自己修復される。
【００１５】
この発明のコンクリート構造物のひび割れ補修方法は、中空路内に導入された補修剤がコンクリート構造物に形成されたひび割れに圧入された後に、補修剤を中空路内から排出するので、中空路が閉塞することがなく、複数回の補修が可能である。
【００１６】
この発明のコンクリート構造物のひび割れ補修方法は、複数の中空路に複数の粘度を有する補修剤を導入するので、細かいひび割れ及び大きなひび割れのいずれにも補修剤を圧入することができる。その結果、コンクリート構造物の内部及び表面のひび割れを確実に補修することができる。
【００１７】
従来のコンクリート構造物の一つとして、例えば、ガラス管をコンクリート構造物内に埋め込む構造では、コンクリートが硬化する際にガラス管とコンクリートとの間に隙間が生じ、コンクリート構造物とガラス管との間で同時にひび割れが生じないで、ガラス管内の補修剤がひび割れに注入されないということがあった。しかし、この発明のコンクリート構造物における中空路は、内壁面の表面に表面処理により形成される、前記補修剤と水分とを遮断する水分遮断領域を有するので、コンクリート構造物の内部で発生した応力によりひび割れが形成される際に、その応力が水分遮断領域に直接に伝わるので、コンクリート構造物と水分遮断領域との間で同時にひび割れが発生する。したがって、中空路に充填された補修剤を確実にひび割れに圧入できるので、ひび割れを確実に補修することができる。
【図面の簡単な説明】
【００１８】
【図１】図１（ａ）はこの発明に係るコンクリート構造物の一例であるコンクリート構造物の断面説明図である。図１（ｂ）は、図１（ａ）におけるコンクリート構造物をＡ方向から見た場合の側面図である。
【図２】図２は、中空路の形成方法の一例を説明するための説明図である。
【図３】図３は、コンクリート構造物のひび割れ補修方法の一例を説明するための説明図である。
【図４】図４は、コンクリート構造物のひび割れ補修方法の他の一例を説明するための説明図である。
【図５】図５は、コンクリート構造物のひび割れ補修方法の別の一例を説明するための説明図であり、図５（ａ）はコンクリート構造物の断面説明図であり、図５（ｂ）は、図５（ａ）におけるコンクリート構造物をＢ方向から見た場合の側面図である。
【図６】図６は、実施例の試験手順を示すフローチャートである。
【図７】図７は、他の実施例の試験手順を示すフローチャートである。
【図８】図８は、さらに別の実施例の試験手順を示すフローチャートである。
【発明を実施するための形態】
【００１９】
以下に、この発明に係るコンクリート構造物及びそのひび割れ補修方法について図面を参照しつつ説明する。図１（ａ）はこの発明に係るコンクリート構造物の一例であるコンクリート構造物の断面説明図である。図１（ｂ）は、図１（ａ）におけるコンクリート構造物をＡ方向から見た場合の側面図である。
【００２０】
この実施形態のコンクリート構造物１は、補修剤が導入される第１開口部３ａと補修剤が排出される第２開口部３ｂと、前記コンクリート構造物１を形成する材料が露出する内壁面４と、前記内壁面４の表面に表面処理により形成される、前記補修剤と水分とを遮断する水分遮断領域５とを備える中空路２を有する。
【００２１】
前記中空路２が形成される構造物としては、ＲＣラーメン構造の建築物における梁、柱及び壁や橋、ダム等の土木構造物等におけるひび割れが発生すると想定される構造物を挙げることができる。特に、前記中空路２は、ひび割れ検査を行い、ひび割れの補修を行うのが困難な条件下にある核廃棄物処理施設や原子力発電所等のコンクリートにより形成される梁、柱及び壁等に好適に形成される。
【００２２】
この実施形態のコンクリート構造物１に形成される中空路２は、コンクリート構造物１の一方の外表面に第１開口部３ａを有し、コンクリート構造物１を挟んでこの開口部３ａとは反対側の外表面に第２開口部３ｂを有する。中空路は補修剤が導入される開口部を少なくとも１つ有していればよく、開口部から導入した補修剤を排出することができる限り開口部の数は特に限定されず、一つの開口部から補修剤を導入し、同じ開口部から補修剤を排出してもよいし、一つ以上の開口部から補修剤を導入し、１つ以上の開口部から補修剤を排出してもよい。
【００２３】
この実施形態の中空路２は、中空円柱形状を有しており、コンクリート構造物１の軸線より一方の面方向に偏心して第１開口部３ａから第２開口部３ｂまで直線状に配置されている。中空路が形成される場所としては、ひび割れが発生することが想定される場所であり、中空路を形成することによりコンクリート構造物に対して要求される強度等に不具合を生じない場所である限り特に限定されず、例えば、ＲＣラーメン構造の建築物の梁においては、梁の下方面とこの下方面に最も近くに配置されている主筋との間に配置されるのが好ましい。
【００２４】
中空路２は、図１に示されるように１つの直線状の中空路２が配置されてもよいし、複数の中空路が平行に又はランダムに配置されてもよいし、平行に配置された複数の平行配置中空路から所定間隔離れて前記平行配置中空路に直交するようにさらに平行配置中空路が配置され、上面から見ると格子状となる配置でもよい。さらに、この実施形態の中空路２は、直線状であるが、例えば１つ又は複数の波状のパイプを並べた配置であってもよいし、１つ又は複数の樹枝状に枝分かれしたパイプを並べた配置等種々の形状及び配置を採用することができる。上記いずれの形状及び配置であっても、コンクリート構造物に形成されるひび割れに補修剤が注入されて、十分に補修ができるように配置される。
【００２５】
図１（ｂ）に示すように、この実施形態の中空路２は、中空路２が延びる方向に直交する断面形状が円形であるが、補修剤を導入及び排出でき、コンクリート構造物に発生したひび割れに補修剤を圧入することができる限り特に限定されず、多角形、不定形、雲形等の種々の形状を採ることができる。また、この断面の直径は、コンクリート構造物１の種類、大きさ及び中空路２の配置等によって異なるが、通常６ｍｍ以上１５ｍｍ以下である。
【００２６】
この実施形態の中空路２の内壁面４は、コンクリート構造物１を形成する材料が露出している。コンクリート構造物１を形成する材料は、少なくとも細骨材と粗骨材とセメントと水とにより構成されるコンクリート原料を混合し、時間の経過と共にコンクリート原料におけるセメントと水とが水和することにより得られる、少なくとも細骨材と粗骨材とセメント水和物とにより構成されるコンクリート材料である。
【００２７】
コンクリート原料として使用される細骨材、粗骨材、セメント、及び水の種類は、特に限定されず、コンクリート構造物を形成するのに使用される公知の原料を使用することができる。また、コンクリート原料に含まれる原料として、細骨材、粗骨材、セメント、及び水以外に、コンクリート構造物を形成するのに使用される公知の化学混和剤、流動化剤、防錆剤、凝結遅延剤等の混和剤及びフライアッシュ、高炉スラグ微粉末、シリカフューム等の混和材等を含有してもよい。
【００２８】
中空路２の内壁面４に形成される水分遮断領域５は、後述する表面処理により少なくとも一部の内壁面４に形成され、内壁面４の全面に形成されるのが好ましい。水分遮断領域５は、中空路２に導入される補修剤に対してコンクリート材料に含まれるセメント水和物やその他の水分を遮断して、補修剤が硬化するのを避ける。この実施形態における水分遮断領域５は、所定の厚みを有する層状又は膜状の硬化体の形態を有し、内壁面４の表面に直接に接触している。水分遮断領域の形態は、層状及び膜状に限定されず、内壁面４の表面から内部に向かって広がる領域として形成される態様、及び内壁面４の表面から内部に向かって広がる領域と内壁面４の表面に層状又は膜状の硬化体とを組合せた態様等を採ることができる。
【００２９】
中空路２は、例えば次のようにして形成することができる。図２は、中空路の形成方法の一例を説明するための説明図である。
【００３０】
まず、コンクリート構造物を形成するのに使用される型枠にコンクリート原料を打設する際に、所定の位置に所定の直径を有する例えば鋼棒６を配置する（第一工程）。そして、コンクリート原料が硬化した後、例えば普通ポルトランドセメントを使用した場合には打設してから１日以上経過してからこの鋼棒６を引き抜く。鋼棒６が引き抜かれた跡に中空円柱状の管路７が形成される（第二工程）。鋼棒６は、コンクリート構造物から引き抜き易くするために、コンクリート原料に埋設する前に表面に剥離剤をコーティングしておくのが好ましい。このようにして、２つの開口部３ａ，３ｂとコンクリート構造物１を形成する材料が露出する内壁面４とを有する管路７が形成される。
【００３１】
次いで、形成された管路７にコンプレッサー等で表面処理剤９を導入して、第１開口部３ａ及び第２開口部３ｂをそれぞれ蓋体８ａ，８ｂで密閉して、表面処理剤９を管路７に所定時間保持する（第三工程）。その後、蓋体８ａ，８ｂを取り外して、第１開口部３ａからコンプレッサー等で空気圧をかけて第２開口部３ｂより表面処理剤９を排出させる。管路７から排出されなかった表面処理剤９を乾燥させると、管路９の内壁面４の表面に水分遮断領域１０が形成される（第四工程）。管路７内に表面処理剤９が保持される時間は、表面処理剤９の種類により異なるが、通常１５分以上６０分以下である。
【００３２】
表面処理剤９の種類は、中空路に導入する補修剤とコンクリートに含まれる水分とを遮断する水分遮断領域を形成させることができる限り特に限定されず、例えば、常温で硬化する一液湿気硬化型エポキシ樹脂等の空気中の湿気で硬化する一液湿気硬化型樹脂、二液反応型のポリエステル樹脂、二液反応型のポリメタクリレート樹脂（ＰＭＭＡ）、及び表面含浸材等を挙げることができる。表面含浸材としては、シラン系、ケイ酸塩系、有機樹脂系、亜硝酸塩系及びこれらの混合系を挙げることができ、シラン系としては、アルキルアルコキシシラン、アルキルシリコネート等を挙げることができる。これらの中でも、シラン系の表面含浸剤は、中空路の内壁面から含浸されて水分遮断領域が形成されるので、中空路の直径が小さくならず、また中空路内に長時間保持しても硬化せず、低粘度であるので、排出し易く、作業性が良好であるので好ましい。
【００３３】
表面処理剤として、例えば、粘度が低く、コンクリート材料に浸透し易い樹脂を使用した場合には、表面処理剤は管路７のコンクリート材料が露出する内壁面４から浸透し、内壁面４の表面から内部に向かって所定の領域において補修剤と水分とを遮断する機能を有する水分遮断領域１０が形成される。粘度が比較的高い場合には、表面処理剤は内壁面４から浸透すると共に、内壁面４の表面に層状又は膜状の硬化膜として形成されるので、硬化膜の表面からコンクリートの内部に向かって所定の深さまでの所定の厚みを有する水分遮断領域１０が形成される。図２においては、内壁面４の表面から内部に向かって形成された水分遮断領域１０の例が示されている。
【００３４】
表面処理剤は、その粘度が０．５ｍＰａ・ｓ，２３℃以上１０，０００ｍＰａ・ｓ，２３℃以下であるのが好ましく、０．５ｍＰａ・ｓ，２３℃以上２，０００ｍＰａ・ｓ，２３℃以下であるのが特に好ましい。表面処理剤の粘度が前記範囲内であると、中空路の内壁面の全面に膜厚の薄い水分遮断領域を形成し易い。
【００３５】
このようにして、２つの開口部３ａ，３ｂとコンクリート構造物１を形成する材料が露出する内壁面４と前記内壁面４の表面に水分遮断領域１０とを有する中空路２が形成される。
【００３６】
以上において、管路７が鋼棒６を使用して形成される方法について説明したが、形成方法は鋼棒を使用する方法に限定されず、例えばゴムチューブを使用する方法により形成することもできる。ゴムチューブを使用して管路７を形成する方法としては、例えば、コンクリート構造物を形成するのに使用される型枠にコンクリート原料を打設する際に、所定の位置にゴムチューブを配置して、コンクリート原料の重量によりゴムチューブが潰れないようにゴムチューブ内に所定の圧力をかけ、コンクリート原料が硬化した後、例えば普通ポルトランドセメントを使用した場合には打設してから１日以上経過してからゴムチューブを引き抜く方法がある。ゴムチューブを使用すると、容易に曲がった管路を形成することができるので、例えば、梁と柱とに連通する管路を形成しやすい。
【００３７】
次に、前記方法等により中空路を形成しておいたコンクリート構造物のひび割れ補修方法を説明する。
【００３８】
（第一の実施形態）
図３は、コンクリート構造物のひび割れ補修方法の一例を説明するための説明図である。
【００３９】
図１に示したコンクリート構造物１と同じ構造を有するコンクリート構造物１を図３（ａ）に示し、このコンクリート構造物１の補修方法について説明する。まず、中空路２の第１開口部３ａから補修剤１１を例えばコンプレッサー１３を用いて導入する。補修剤１１を導入する時期は、コンクリート構造物１の表面にひび割れが発見された後、又はコンクリート構造物１にひび割れが発生すると想定される時期である。このとき、第２開口部３ｂは栓体１２により密閉されている。中空路２内はコンプレッサー１３により０．０５Ｐａ以上０．２Ｐａ以下に保持されたまま１時間以上６時間以下の期間にわたって補修剤１１が収容される（第I工程）。補修剤１１が所定の圧力で所定期間にわたって中空路２内に保持されると、コンクリート構造物１に形成されたひび割れ１４に補修剤１１が圧入される。補修剤がひび割れに圧入されたことは、コンクリート構造物の表面に補修剤が漏出することにより確認することができる（第II工程）。なお、図３（ａ）〜図３（ｃ）に示されるコンクリート構造物は、コンクリート構造物に引張り力が発生した際にひび割れが発生した例が模式的に示されている。
【００４０】
補修剤１１は、コンクリートのひび割れに充填されて硬化し、ひび割れによるコンクリート構造物の耐力低下を防止する物質であり、例えば、常温で硬化する一液湿気硬化型エポキシ樹脂等の空気中の湿気で硬化する一液湿気硬化型樹脂を挙げることができる。前記エポキシ樹脂がひび割れに圧入されるとコンクリート材料に含まれる水酸化カルシウム等の水和物の水分と反応して硬化する。その結果、コンクリート構造物の強度の低下及び中性化等を防止して、コンクリート構造物の耐力を維持することができる。
【００４１】
補修剤は、その粘度が５０ｍＰａ・ｓ，２３℃以上１４，０００ｍＰａ・ｓ，２３℃以下であるのが好ましく、５０ｍＰａ・ｓ，２３℃以上２，０００ｍＰａ・ｓ，２３℃以下であるのがより好ましく、５０ｍＰａ・ｓ，２３℃以上２５０ｍＰａ・ｓ，２３℃以下であるのが特に好ましい。補充剤の粘度が５０ｍＰａ・ｓ，２３℃以上２５０ｍＰａ・ｓ，２３℃以下であると、中空路の直径が比較的小さくても、中空路から補修剤を排出し易いので、中空路が閉塞されることなく、繰り返し補修剤を中空路に導入することができる。また、ひび割れ幅が０．１ｍｍ程度の小さいひび割れにも補修剤を充填することができるので、ひび割れを確実に補修することができる。
【００４２】
次いで、補修剤１１を中空路２に導入してから所定期間経過後に栓体１２を取り外し、コンプレッサー１３による空気圧で補修剤１１を第２開口部３ｂから排出する（第III工程）。このとき、中空路内に残留している前記エポキシ樹脂は水分遮断領域により水分が遮断されているので、完全に硬化することがない。したがって、中空路２内に存在した補修剤１１のほとんどが排出され、中空路２は閉塞されない。このようにして、コンクリート構造物１に形成されたひび割れ１４は補修される。
【００４３】
補修剤１１を中空路２に導入する時期は、例えば、コンクリート構造物１にひび割れ１４が発生すると想定される時期に、例えば５年毎に定期的に補修剤１１を中空路２に導入してもよいし、コンクリート構造物１の表面にひび割れ１４が発見された後に不定期に補修剤１１を中空路２に導入してもよい。補修剤１１を中空路２から排出する時期は、ひび割れ１４に補修剤１１が確実に充填された後であればよい。
【００４４】
前記補修方法によると、補修作業を終えた後にも中空路２は閉塞していないので、さらに所定期間経過した後にコンクリート構造物１にひび割れが発生した際に、又はひび割れが発生すると想定される時期に、補修剤を中空路に導入してひび割れに圧入することにより、ひび割れを補修することができる。したがって、繰り返しひび割れを補修することができる。
【００４５】
（第二の実施形態）
図４は、コンクリート構造物のひび割れ補修方法の他の例を説明するための説明図である。
【００４６】
図１に示したコンクリート構造物１と同じ構造を有するコンクリート構造物１を図４（ａ）に示し、このコンクリート構造物１の補修方法について説明する。まず、第一の実施形態の補修方法と同様にして、第１開口部３ａから補修剤１１を導入する。補修剤１１を導入する時期は、コンクリート原料を打設して硬化した後であって、ひび割れが発生していないと想定される時期である（第ｉ工程）。中空路２内は、ひび割れが発生すると想定される時期まで、例えば数年間にわたってコンプレッサー１３により０．０５Ｐａ以上０．２Ｐａ以下に保持される。その間に、コンクリート構造物１にひび割れ１４が発生し、内壁面４にも同時にひび割れ１４が発生すると（第ii工程）、内壁面４に形成されたひび割れ１４から補修剤１１が圧入され、補修剤１１はコンクリート中に含まれる水酸化カルシウム等の水和物の水分と反応して硬化する（第iii工程）。このようにして、コンクリート構造物１に形成されたひび割れ１４は補修される。なお、図４（ａ）〜図４（ｃ）に示されるコンクリート構造物は、コンクリート構造物に引張り力が発生した際にひび割れが発生した例が模式的に示されている。
【００４７】
前記補修方法によると、コンクリート構造物にひび割れが発生する前に中空路に補修剤が導入され、所定の圧力で保持されるので、コンクリート構造物にひび割れが発生すると、同時に内壁面にもひび割れが形成され、内壁面に形成されたひび割れを介して中空路内に存在する補修剤がコンクリート構造物内のひび割れに圧入される。したがって、ひび割れ検査した後に検出されたひび割れを補修するという従来の作業手順によらずに、コンクリート構造物に発生したひび割れが自己修復される。
【００４８】
（第三の実施形態）
図５は、コンクリート構造物のひび割れ補修方法の別の例を説明するための説明図である。図５（ａ）は、コンクリート構造物の断面説明図であり、図５（ｂ）は図５（ａ）に示したコンクリート構造物をＢ方向から見た場合の側面図である。
【００４９】
図５（ａ）に示したコンクリート構造物３１は、図１に示したコンクリート構造物１における中空路２と同様の中空円柱形状を有する第１中空路１５を有し、第１中空路１５と同様の形状を有する複数の第２中空路１６，第３中空路１７，第４中空路１８が互いに交じり合うことなく等間隔に平行に配置されている。このように経路の異なる複数の中空路１５〜１８を有するコンクリート構造物３１の補修方法について説明する。
【００５０】
まず、第一の実施形態の補修方法と同様にして、第１開口部１９ａ、２０ａ，２１ａ，２２ａから補修剤を導入する。補修剤は、２種類の粘度の異なる第１補修剤２３と第２補修剤２４とを使用し、この２種類の第１補修剤２３と第２補修剤２４とをコンクリート構造物３１に配列されている中空路１５〜１８に同じ粘度の補修剤が隣同士にならないように交互に導入する。例えば、第１中空路１５と第３中空路１７は粘度の低い第１補修剤２３を導入し、第２中空路１６と第４中空路１８は第１補修剤２３よりも粘度の高い第２補修剤２４を導入する。低粘度の補修剤としては、例えば５０ｍＰａ・ｓ，２３℃以上２５０ｍＰａ・ｓ，２３℃以下の補修剤を、高粘度の補修剤としては、例えば１５００ｍＰａ・ｓ，２３℃以上１４０００ｍＰａ・ｓ，２３℃以下の補修剤を挙げることができる。
【００５１】
補修剤２３，２４を導入する時期は、第一の実施形態の補修方法のようにひび割れ発生後であってもよいし、第二の実施形態の補修方法のようにひび割れ発生前であってもよい。補修剤が中空路１５〜１８に保持される期間及び圧力等については、補修剤の種類及び補修剤を導入する時期等により異なり、上述した第一の実施形態の補修方法又は第二の実施形態の補修方法に例示される方法等により行なわれる。このようにして、コンクリート構造物３１に形成されたひび割れは補修される。
【００５２】
前記補修方法によると、粘度の低い補修剤はひび割れ幅の小さいひび割れに充填され易く、補修剤の粘度が高くなるほどひび割れ幅の大きいひび割れに充填され易くなるところ、粘度の異なる複数の補修剤が経路の異なる複数の中空路に導入されるので、ひび割れ幅の大小によらず、すべての大きさのひび割れに補修剤を隅々まで圧入することができる。その結果、コンクリート構造物の内部及び表面のひび割れを確実に補修することができる。
【００５３】
前記いずれの実施形態によるひび割れ補修方法によっても、コンクリート構造物に形成されている中空路に補修剤を導入するだけで、コンクリート構造物の表面及び内部に形成されるひび割れを補修することができるので、ひび割れ検査をする必要がない。したがって、ひび割れ検査の手間とコストを削減することができる。また、見逃し易い細かいひび割れも補修することができる。
【００５４】
また、前記いずれの実施形態によるひび割れ補修方法も、コンクリート構造物に中空路が配置されているので、ひび割れ発生場所から離れた場所にある中空路の開口部から補修剤を導入してひび割れに圧入することができる。したがって、ひび割れ検査や補修が困難な場所、例えば核廃棄物処理施設や原子力発電所の壁面等でも離れた場所から安全にひび割れを補修することができる。
【００５５】
この発明に係るコンクリート構造物及びそのひび割れ補修方法は、前述した実施形態に限定されることはなく、本願発明の目的を達成することができる範囲において、種々の変更が可能である。
【実施例】
【００５６】
以下に実施例を挙げてこの発明をさらに詳しく説明するが、これらの実施例によってこの発明はなんら限定されない。
【００５７】
＜ひび割れの補修による強度回復率＞
図６に示す試験手順にしたがって、中空路が設けられたモルタル供試体に補修剤を注入して、ひび割れ補修前後における曲げ強度を測定した。
【００５８】
（モルタル供試体の作製）
コンクリートの代わりにモルタル供試体を作製し、モルタル供試体を用いて本願発明のコンクリート構造物及びそのひび割れ補修方法について評価した。セメントは、ＪＩＳ  Ｒ  ５２１０に規定される普通ポルトランドセメントを用い、細骨材は豊浦硅砂を用い、セメント：細骨材＝１：３（質量比）、水セメント比を７２％として、セメントと細骨材と水とを練り混ぜてモルタルを作製した。このモルタルを４０×４０×１５０ｍｍの型枠に打ち込み、中央に直径６ｍｍの鋼棒を配置して、２８日間養生を行った（第１養生）。なお、第１養生の条件は、２日間湿空養生（温度２０℃、湿度９０％ＲＨ）後、５日間水中養生し、その後２１日間乾燥養生（温度２０℃、湿度６０％ＲＨ）である。
【００５９】
第１養生終了後に鋼棒を引き抜き、２つの開口部を有する１つの中空路が配置されたモルタル硬化体を得た。
【００６０】
表１に示す表面処理剤をシリンダーに充填し、モルタル硬化体に設けられた中空路の開口部からシリンダーに充填された表面処理剤を導入した。なお、表面処理剤を導入した開口部とは反対側に設けられた開口部は、パテで密閉した。シラン系表面含浸剤は３０分間、一液湿気硬化型エポキシ樹脂は１５分間中空路内に保持してから排出し、温度３０℃の乾燥機に１日間静置して表面処理剤を乾燥させた。このようにして、中空路の内壁面の表面に水分遮断領域が形成されたモルタル供試体を実施例毎に３本づつ形成した。
【００６１】
【表１】
0005579031.tif 000002
【００６２】
（補修剤の注入）
表２に示す補修剤をシリンダーに充填し、モルタル供試体に設けられた中空路の開口部からシリンダーに充填された補修剤を導入し、シリンダーにゴムを取り付け、常に中空路内に圧力が加わっている状態にした。なお、補修剤を導入した開口部とは反対側に設けられた開口部は、パテで密閉した。補修剤を注入後、２８日間乾燥養生（温度２０℃、湿度６０％ＲＨ）した（第２養生）。
【００６３】
【表２】
0005579031.tif 000003
【００６４】
（ひび割れの形成）
第２養生後に、ＪＩＳ  Ｒ  ５２０１（セメントの物理試験方法）にしたがって、全自動圧縮試験機を用いて曲げ試験を行い、最大荷重に達してから破壊されるまでの荷重を機械的に制御することにより、ひび割れ幅０．０５ｍｍ〜０．２０ｍｍであるひび割れをモルタル供試体に形成した。最大荷重に達したときの曲げ強度を第１載荷の曲げ強度として、表３に示した。なお、表３には、モルタル共試体３本の曲げ強度の平均値を示した。
【００６５】
（第３養生）
上述したように、モルタル供試体にひび割れを形成した後に、促進養生を行った（第３養生）。第３養生の養生条件は、５日間乾燥養生（温度２０℃、湿度６０％ＲＨ）後、４時間オートクレーブ養生（温度５０℃）し、２０時間乾燥機（温度５０℃）で養生し、その後１日間乾燥養生（温度２０℃、湿度６０％ＲＨ）である。
【００６６】
第３養生終了後、パテとシリンダーを取り外して、中空路にコンプレッサーで空気圧を送り込むことにより中空路に充填されている補修剤を排出した。
【００６７】
（曲げ強度試験）
補修剤を排出した後、ＪＩＳ  Ｒ  ５２０１（セメントの物理試験方法）にしたがって、全自動圧縮試験機を用いて曲げ試験を行い、曲げ強度を測定した。このときの測定値を第２載荷の曲げ強度として、表３に示した。なお、表３には、モルタル共試体３本の曲げ強度の平均値を示した。
【００６８】
ひび割れを形成する際に測定した第１載荷の曲げ強度と第３養生後に測定した第２載荷の曲げ強度とを比較して、以下の計算式にしたがって、強度回復率を算出した。結果を表３に示す。
【００６９】
Ｃ＝（Ｂ／Ａ）×１００（％）
Ａ：第１載荷の曲げ強度（Ｎ／ｍｍ２）
Ｂ：第２載荷の曲げ強度（Ｎ／ｍｍ２）
Ｃ：強度回復率（％））
【００７０】
【表３】
0005579031.tif 000004
【００７１】
この発明の範囲内にある実施例１〜４のモルタル供試体は、ひび割れを補修した後に曲げ強度の回復が見られた。一方、この発明の範囲外にある、水分遮断領域を有さない比較例１のモルタル供試体の曲げ強度回復率は低かった。これは補修剤が中空路内で硬化してしまい、ひび割れに補修剤が充分に充填されなかったためであると考えられる。
【００７２】
＜中空路の直径の変化＞
図７に示す試験手順にしたがって、中空路が設けられたモルタル供試体に補修剤を注入して、補修剤を中空路に導入する前後における中空路の直径を測定した。
【００７３】
まず、実施例１と同様にして１２本のモルタル供試体を作製した。
【００７４】
次いで、実施例１と同様にして第１載荷の曲げ試験を行って、モルタル供試体にひび割れを形成した。
【００７５】
次いで、実施例１と同様にして表４に示す補修剤を注入後、１日間乾燥養生（温度２０℃、湿度６０％ＲＨ）した後、中空路にコンプレッサーで空気圧を送り込むことにより中空路に充填されている補修剤を排出した。
【００７６】
次いで、促進養生を行った。促進養生の条件は、４日間湿空養生（温度２０℃、湿度９０％ＲＨ）後、４時間オートクレーブ養生（温度５０℃）し、２０時間乾燥機（温度５０℃）で養生し、その後１日間乾燥養生（温度２０℃、湿度６０％ＲＨ）である。
【００７７】
次いで、作製したモルタル供試体のうち６本をＪＩＳ  Ｒ  ５２０１（セメントの物理試験方法）にしたがって、全自動圧縮試験機を用いて曲げ試験（第２載荷）を行い、その後、電動カッターを用いてモルタル供試体を中空路に直交する方向に４等分に切断し、それぞれの切断面における中空路の直交する２方向の直径を測定し、すべての測定値の算術平均値を中空路の直径として、表４に示した。
【００７８】
さらに、残りの６本のモルタル供試体について、上述した補修剤の注入から曲げ強度試験（第３載荷）及び中空路の直径測定までの作業を繰り返し、中空路の直径の平均値を表４に示した。
【００７９】
【表４】
0005579031.tif 000005
【００８０】
直径が６ｍｍの中空路に補修剤を導入及び排出後、所定の期間を置いて再度補修剤を導入及び排出したところ、粘度の異なる補修剤Ｂ及びＣのいずれについても、中空路は閉塞されなかった。この結果から、コンクリート構造物にひび割れが発生した場合に、補修剤を中空路に導入してひび割れ補修した後に補修剤を排出することができ、中空路が閉塞されないので、繰り返しひび割れの補修ができることが示された。
【００８１】
＜補修剤の粘度とひび割れ幅の関係＞
図８に示す試験手順にしたがって、中空路が設けられたモルタル供試体に、粘度の異なる２種類の補修剤を導入して、ひび割れ幅とひび割れ補修前後における曲げ強度とを測定した。
【００８２】
まず、実施例１と同様にして１８本のモルタル供試体を作製した。
【００８３】
次いで、実施例１と同様にして第１載荷の曲げ試験を行って、モルタル供試体にひび割れを形成した。最大荷重に達したときの曲げ強度を第１載荷の曲げ強度として、表５に示した。形成されたひび割れのひび割れ幅は、ひび割れが発生し始めた面のひび割れにクラックスケールをあてて測定した。
【００８４】
次いで、実施例１と同様にして表５に示す補修剤を注入後、１日間乾燥養生（温度２０℃、湿度６０％ＲＨ）した後、中空路にコンプレッサーで空気圧を送り込むことにより中空路に充填されている補修剤を排出した。
【００８５】
次いで、補修剤を排出した後のモルタル供試体を７日間乾燥養生（温度２０℃、湿度６０％ＲＨ）した。
【００８６】
次いで、乾燥養生した後のモルタル供試体をＪＩＳ  Ｒ  ５２０１（セメントの物理試験方法）にしたがって、全自動圧縮試験機を用いて曲げ試験（第２載荷）を行い、曲げ強度を測定した。このときの測定値を第２載荷の曲げ強度として、表５に示した。
【００８７】
また、実施例１と同様にして第１載荷の曲げ強度に対する第２載荷の曲げ強度の強度回復率を算出し、表５に示した。
【００８８】
【表５】
0005579031.tif 000006
【００８９】
粘度の低い補修剤Ｃを用いて、ひび割れ幅が０．１０〜０．３４（ｍｍ）の範囲内にあるひび割れを補修した場合、モルタル供試体の強度回復率は高かった。一方、補修剤Ｃより粘度が高い補修剤Ｂを用いて、ひび割れ幅が０．１０〜０．３６（ｍｍ）の範囲内にあるひび割れを補修した場合、ひび割れ幅の小さいモルタル供試体の強度回復率が充分ではなかった。この結果から、ひび割れ幅の小さいひび割れ程、低粘度の補修剤が充填され易く、ひび割れに補修剤が充分に充填されることにより強度回復率が高くなったと推定される。
【符号の説明】
【００９０】
１    コンクリート構造物
２，１５，１６，１７，１８    中空路
３ａ，３ｂ，１９ａ，１９ｂ，２０ａ，２１ａ，２２ａ    開口部
４    内壁面
５，１０    水分遮断領域
６    鋼棒
７    管路
８ａ，８ｂ    蓋体
９    表面処理剤
１１，２３，２４    補修剤
１２    栓体
１３    シリンダー
１４    ひび割れ
【図１】
0005579031.tif 000007
【図２】
0005579031.tif 000008
【図３】
0005579031.tif 000009
【図４】
0005579031.tif 000010
【図５】
0005579031.tif 000011
【図６】
0005579031.tif 000012
【図７】
0005579031.tif 000013
【図８】
0005579031.tif 000014